X
МАТЕРИАЛЫ ДЛЯ НАКОПЛЕНИЯ NO И ЛОВУШКИ, УСТОЙЧИВЫЕ К ТЕРМИЧЕСКОМУ СТАРЕНИЮ

1. Катализатор накопления оксида азота, включающий:
покрытие на субстрате, причем покрытие включает материал для накопления оксида азота, включающий частицы диоксида церия с оксидом щелочноземельного металла на подложке из частиц, диоксид церия имеет размер кристаллов приблизительно от 10 до 20 нм, и оксид щелочноземельного металла имеет размер кристаллов приблизительно 20-40 нм.
2. Катализатор накопления оксида азота по п.1, покрытие, также включающее по меньшей мере один из металлов платиновой группы, выбранный из группы, к которой относятся платина, палладий, родий, иридий и их смеси, на подложке из частиц огнеупорного оксида.
3. Катализатор оксида азота по п.2, отличающийся тем, что частицы огнеупорного оксида выбираются из группы, к которой относятся алюминий оксид, смесь оксида алюминия и оксида циркония, смесь оксида алюминия и оксида лантана, смесь оксида алюминия и оксида церия, смесь оксида алюминия и оксида магния и оксид алюминия, смешанный с одним или несколькими оксидами, к которым относятся диоксид циркония и оксид лантана.
2
4. Катализатор оксида азота по п.2, отличающийся тем, что частицы диоксида церия имеют размер частиц от приблизительно 5 микрон до приблизительно 50 микрон и площадь поверхности BET приблизительно от 30 до 80 м/г.
5. Катализатор оксида азота по п.4, отличающийся тем, что частицы диоксида церия имеют средний объем пор от приблизительно 0,3 до приблизительно 0,5 мл/г.
6. Катализатор оксида азота по п.5, отличающийся тем, что поры в частицах диоксида церия имеют средний диаметр от приблизительно 3 нм до приблизительно 30 нм.
7. Катализатор оксида азота по п.2, отличающийся тем, что катализатор имеет улучшенный объем накопления оксида азота после выдерживания при 850°C в течение 50 ч при стехиометрическом соотношении воздуха и топлива по сравнению с катализатором, имеющим не подвергающиеся высушиванию распылением частицы диоксида церия с оксидом бария на подложке из частиц диоксида церия.
x
x
x
x
x
x
8. Каталитическая ловушка, расположенная в выхлопном патрубке двигателя внутреннего сгорания, поочередно работающего в условиях обедненной смеси и стехиометрических условиях или условиях богатой смеси, для уменьшения NO в потоке выхлопного газа, вырабатываемом двигателем, включающая материал каталитической ловушки, включающий каталитический компонент, эффективный для активации восстановления NO в стехиометрических условиях или условиях богатой смеси на подложке из огнеупорного оксида металла, и материал для накопления NO, эффективный для адсорбирования NO в условиях обедненной смеси и десорбирования и восстановления NO до азота в стехиометрических условиях или условиях богатой смеси, причем материал для накопления NO включает частицы диоксида церия со щелочноземельным материалом на подложке из частиц диоксида церия, причем диоксид церия имеет размер кристаллов приблизительно от 10 до 20 нм, и оксид щелочноземельного металла имеет размер кристаллов приблизительно 20-40 нм, причем материал каталитической ловушки наносится на огнеупорный носитель.
9. Каталитическая ловушка по п.8, отличающаяся тем, что каталитический компонент включает по меньшей мере один из металлов платиновой группы, выбранный из группы, к которой относятся платина, палладий, родий, иридий и их смеси.
10. Каталитическая ловушка по п.9, отличающаяся тем, что частицы огнеупорного оксида выбирают из группы, к которой относятся алюминий оксид, смесь оксида алюминия и оксида циркония, смесь оксида алюминия и оксида лантана, смесь оксида алюминия и оксида церия, смесь оксида алюминия и оксида магния и оксид алюминия, смешанный с одним или несколькими оксидами, к которым относятся диоксид циркония и оксид лантана.
11. Каталитическая ловушка по п.9, отличающаяся тем, что частицы диоксида церия имеют размер частиц от приблизительно 5 микрон до приблизительно 20 микрон.
12. Каталитическая ловушка по п.11, отличающаяся тем, что частицы диоксида церия имеют средний объем пор от приблизительно 0,3 до приблизительно 0,5 мл/г.
13. Каталитическая ловушка по п.12, отличающаяся тем, что поры в частицах диоксида церия имеют средний диаметр от приблизительно 3 нм до приблизительно 30 нм.
14. Каталитическая ловушка по п.8, отличающаяся тем, что частицы диоксида церия являются высушенными распылением частицами.
15. Способ получения материала для накопления оксида азота, включающий смешивание раствора бария с частицами диоксида церия, высушивание частиц распылением, нагревание высушенных распылением частиц и нанесение покрытия из частиц на субстрат.
2
16. Способ по п.15, отличающийся тем, что частицы диоксида церия имеют площадь поверхности от приблизительно 50 до приблизительно 150 м/г перед высушиванием, распылением.
17. Способ по п.16, отличающийся тем, что частицы диоксида церия имеют размер частиц от приблизительно 5 микрон до приблизительно 20 микрон.
18. Способ по п.17, отличающийся тем, что частицы диоксида церия имеют средний объем пор от приблизительно 0,3 до приблизительно 0,5 мл/г.
19. Способ по п.15, отличающийся тем, что поры в частицах диоксида церия имеют средний диаметр от приблизительно 3 нм до приблизительно 30 нм.
20. Способ по п.15, отличающийся тем, что материал для накопления азота имеет улучшенный объем накопления оксида азота после выдерживания при 850°C в течение 50 ч при стехиометрическом соотношении воздуха и топлива по сравнению с катализатором, имеющим не подвергающиеся высушиванию распылением частицы диоксида церия с оксидом бария на подложке из частиц диоксида церия.